(57)【要約】【課題】  養生時の前置き時間の短縮が図れ、また特殊な養生条件および専用の養生設備が不要で、しかも０打フローが大きく、圧縮強度と曲げ強度に優れ、乾燥収縮量が小さい高強度モルタルを提供する。【解決手段】  セメント、ポゾラン質微粉末、細骨材、減水剤、補強用繊維、収縮低減剤、空気量調整剤および水を混練し、０打フローでの流動性が２５０ｍｍ以上、蒸気養生後の圧縮強度が１５０Ｎ／ｍｍ2 以上、曲げ強度が２０Ｎ／ｍｍ2 以上、乾燥収縮量が長さ変化率で５０×１０-6以下の高強度モルタルを得る。これにより、養生時の前置き時間の短縮が図れ、特殊な養生条件や専用の養生設備が不要で、しかも０打フローが大きく、圧縮強度と曲げ強度に優れ、乾燥収縮量が小さくなる。【選択図】なし【特許請求の範囲】
【請求項１】
セメント、ポゾラン質微粉末、細骨材、減水剤、補強用繊維、収縮低減剤、空気量調整剤および水からなる高強度モルタルであって、
その特性として、０打フローで表される流動性が２５０ｍｍ以上、蒸気養生後の圧縮強度が１５０Ｎ／ｍｍ２以上、曲げ強度が２０Ｎ／ｍｍ２以上および乾燥収縮量が長さ変化率で５０×１０−６以下である高強度モルタル。
【請求項２】
前記細骨材の粒度が、０．０１〜５．０ｍｍである請求項１に記載の高強度モルタル。
【請求項３】
前記補強用繊維が、金属繊維およびまたは有機質繊維である請求項１または請求項２に記載の高強度モルタル。
【請求項４】
前記金属繊維は、直径０．０５ｍｍ〜１ｍｍ、長さ２〜２０ｍｍの鋼繊維である請求項３に記載の高強度モルタル。
【請求項５】
前記有機質繊維は、直径０．０１ｍｍ〜１ｍｍ、長さ２〜２０ｍｍの炭素繊維またはアラミド繊維である請求項３に記載の高強度モルタル。
【発明の詳細な説明】
【技術分野】
【０００１】
この発明は、補強用繊維により補強された高強度モルタル、詳しくは生産性が高く、しかも特殊な養生方法および特殊な製造設備を用いなくても製造が可能な高強度モルタルに関する。
【背景技術】
【０００２】
近年、土木分野および建築分野では、部材の薄肉化、軽量化をめざし、高強度、高靱性のモルタル（以下、高強度モルタル）が開発されている。
従来の高強度モルタルとして、例えば特許文献１が知られている。特許文献１の高強度モルタルは、セメント、ポゾラン質微粉末、粒度２ｍｍ以下の細骨材、減水剤、収縮低減剤および水を含んでいる。これによれば、例えば２００Ｎ／ｍｍ２以上の圧縮強度を発現し、曲げ強度／圧縮強度の比は１／４〜１／７と大きくなる。すなわち、特許文献１の高強度モルタルは、高い圧縮強度が得られると同時に、曲げ強度／圧縮強度の比も大きくなる特性を有している。
【０００３】
ところで、モルタルを原料としたプレキャスト製品の製造工場では、モルタルの養生工程として、養生時間が短い蒸気養生などの促進養生が汎用されている。これにより、プレキャスト製品の生産性が高められていた。蒸気養生では、昇温工程、最高温度保持工程および降温工程を順に施す。
【特許文献１】特開平２００１−１８１００４号公報
【発明の開示】
【発明が解決しようとする課題】
【０００４】
しかしながら、特許文献１によれば、蒸気養生によりプレキャスト製品を得るには、蒸気養生の前置き時間として４８時間以上を要していた。しかも、蒸気養生時には、最高温度９０℃前後、４８時間の養生を施さなければならなかった。すなわち、モルタルを打設してからプレキャスト製品の脱型までに４日以上かかり、生産性が低いという課題があった。
ちなみに、汎用のモルタルを原料とした場合には、蒸気養生の前置き時間が２〜３時間と短く、蒸気養生時の最高温度も６０℃前後、これを２〜５時間保持するだけでよい。そのため、モルタルを打設した翌日には、脱型することができた。
また、既成の蒸気養生設備では、９０℃前後の最高温度を得ることは困難であった。そのため、高温（９０℃前後）での養生が可能な特殊な蒸気養生設備を別に作製する必要があった。
【０００５】
さらに、特許文献１に記載された構成材料および強度性状（圧縮強度２１０Ｍｐａ）から判断すれば、高強度モルタルは低水結合比と推定される。しかしながら、モルタルの混練に汎用のミキサを採用すれば、材料を短時間で均一に分散させ、所定の流動性を与えることは困難である。その結果、材料の混練時間には１０分以上を要し、プレキャスト製品の生産性がさらに低下するおそれがあった。
【０００６】
そこで、発明者は、鋭意研究の結果、所定の条件でセメント、ポゾラン質微粉末、細骨材、減水剤、補強用繊維、収縮低減剤、空気量調整剤および水を混練すれば、蒸気養生の前置き時間の短縮が図れ、０打フローで表されるモルタルの流動性、蒸気養生後の圧縮強度および曲げ強度がそれぞれ高く、しかも乾燥収縮量が小さい高強度モルタルが得られることを知見し、この発明を完成した。
この発明は、養生時の前置き時間の短縮が図れ、また特殊な養生条件および専用の養生設備が不要で、しかも０打フローが大きく、圧縮強度と曲げ強度に優れ、乾燥収縮量が小さい高強度モルタルを提供することを目的としている。
【０００７】
また、この発明は、細骨材の粒度分布は最密充填が可能なものとなり、さらに高い性状が得られる高強度モルタルを提供することを目的としている。
さらに、この発明は、養生後の高強度モルタルの曲げ強度が高まる高強度モルタルを提供することを目的としている。
さらにまた、この発明は、流動性を低下させずに曲げ強度を高めることができる高強度モルタルを提供することを目的としている。
【課題を解決するための手段】
【０００８】
請求項１に記載の発明は、セメント、ポゾラン質微粉末、細骨材、減水剤、補強用繊維、収縮低減剤、空気量調整剤および水からなる高強度モルタルであって、その特性として、０打フローで表される流動性が２５０ｍｍ以上、蒸気養生後の圧縮強度が１５０Ｎ／ｍｍ２以上、曲げ強度が２０Ｎ／ｍｍ２以上および乾燥収縮量が長さ変化率で５０×１０−６以下である高強度モルタルである。
【０００９】
請求項１に記載の発明によれば、セメント、ポゾラン質微粉末、細骨材、減水剤、補強用繊維、収縮低減剤、空気量調整剤および水を混練し、その特性として、０打フローで表される流動性が２５０ｍｍ以上、蒸気養生後の圧縮強度が１５０Ｎ／ｍｍ２以上、曲げ強度が２０Ｎ／ｍｍ２以上および乾燥収縮量が長さ変化率で５０×１０−６以下となる高強度モルタルを得る。この高強度モルタルによれば、養生時の前置き時間の短縮が図れ、また特殊な養生条件（モルタル成形後２０℃、４８時間の養生前置き、その後９０℃、４８時間の蒸気養生）および専用の養生設備が不要で、しかも０打フローが大きく、圧縮強度と曲げ強度に優れ、乾燥収縮量が小さいものとなる。
【００１０】
セメントの種類は限定されない。例えば、普通ポルトランドセメント、早強ポルトランドセメント、超早強ポルトランドセメント、耐硫酸塩ポルトランドセメント、中庸熱ポルトランドセメント、低熱ポルトランドセメントなどの各種のポルトランドセメントを採用することができる。その他、高炉セメント、シリカセメント、フライアッシュセメントなどの混合セメントなどでもよい。このうち、強度を早期に発現させたい場合には、早強ポルトランドセメントが好ましい。また、流動性をさらに高めたい場合には、低熱型ポルトランドセメントなどが好ましい。
【００１１】
ポゾラン質微粉末の種類は限定されない。例えば、シリカフューム、高炉スラグ、フライアッシュなどを採用することができる。その他、火山灰、珪藻土などの天然ポゾラン類でもよい。このうち、ポゾラン活性の度合い、マイクロフィラー効果およびセメント粒子の分散性などを考慮し、シリカフュームが好ましい。一般的にシリカヒュームは平均粒径が０．１μｍ程度の超微粒子である。
【００１２】
ポゾラン質微粉末の添加量は、セメント１００重量部に対して、１０〜２５重量部である。１０重量部未満では強度増進効果が得られない。また、２５重量部を超えると流動性が低下するとともに、粘性が高くなり、作業性が悪くなってコスト高も招くおそれがある。
ポゾラン質微粉末は、高強度モルタルの製造工程において、適時、セメントに添加することができる。しかしながら、予めセメントと混合し、ポゾラン質微粉末をセメント中に均一に分散させた方が好ましい。
【００１３】
細骨材としては、例えば川砂、陸砂、海砂、砕砂、硅砂およびこれらの２つまたは３つ以上を混合した物を採用することができる。
細骨材の添加量は、セメント１００重量部に対して５０〜２００重量部である。５０重量部未満では材料分離が生じやすく、また収縮量が多くなる。また、２００重量部を超えると流動性が低下し、強度も低下する。
【００１４】
減水剤としては、例えばＡＥ減水剤、高性能減水剤、高性能ＡＥ減水剤などを採用することができる。具体的には、ナフタレン系、メラミン系、リグニン系、ポリカルボン酸系などの減水剤から選択される。このうち、強度増進には、水粉体比を低下させる必要があるので、減水効果の高い高性能ＡＥ減水剤が好ましい。
また、減水剤の添加量は、凝結遅延作用やコスト面を考慮し、セメント１００重量部に対して０．５〜５．０重量部である。０．５重量部未満では減水効果があまり得られない。また、５．０重量部を超えても流動性は高まらない。しかも、凝結は遅延し、蒸気養生の前置き時間は４８時間以上となる。
【００１５】
補強用繊維としては、例えば金属繊維、有機質繊維を採用することができる。その他、炭素繊維などを採用してもよい。
補強用繊維の直径（太さ）は限定されない。補強用繊維は短繊維でもよいし、長繊維でもよい。
補強用繊維の添加量は、モルタル容積の０．２〜５容量％である。０．２容量％未満では、所定の曲げ強度が得られない。また、５容量％を超えると曲げ強度は高まるものの、混練後の高強度モルタルの流動性は低下する。補強用繊維の好ましい添加量は、０．５〜３容量％である。
【００１６】
収縮低減剤の種類は限定されない。例えば、低級アルコールアルキレンオキサイド付加物、グリコールエーテル系の界面活性剤、ポリエーテル系の界面活性剤などを主成分とするものを採用することができる。
収縮低減剤の添加量はセメント１００重量部に対して１〜５重量部である。１重量部未満では、モルタルの硬化後の乾燥収縮を低減する効果が得られない。また、５重量部を超えると、強度の低下が著しい。
【００１７】
空気量調整剤の種類は限定されない。例えば、ポリアルキレングリコール誘導体などが挙げられる。空気量調整剤を添加することにより、モルタル混練時、モルタル中に連行される過剰な空気を低減することができる。
空気量調整剤の添加量は、セメント１００重量部に対して０．００２〜０．０２重量部である。０．００２重量部未満では空気量低減効果がない。また、０．０２重量部を超えても、大幅な空気量低減効果は期待できない。
【００１８】
水セメント比は限定されない。例えば、１５〜２５％である。水セメント比が１５％未では減水剤の添加量が大幅に増加し、セメントの凝結が遅くなり、コスト高にもなる。また、２５％を超えると高い強度が得られない。
【００１９】
高強度モルタルは、(1) ０打フローで表される流動性が２５０ｍｍ以上、(2) 蒸気養生後の圧縮強度が１５０Ｎ／ｍｍ２以上、(3) 曲げ強度が２０Ｎ／ｍｍ２以上および(4) 乾燥収縮量が長さ変化率で５０×１０−６以下という４つの特性を全て満足するものである。
(1) ０打フローで表される流動性が２５０ｍｍ未満では作業性が低下し、また型枠などに充填する場合に、充填不良個所が生じやすい。
この発明では、(2) 蒸気養生後の圧縮強度を１５０Ｎ／ｍｍ２以上、(3) 蒸気養生後の高強度モルタルの曲げ強度を２０Ｎ／ｍｍ２以上としているだけで、これらの値未満でも構造的に十分であるという構造物あるいは製品であれば、特に不都合は生じない。ただし、これらの値未満では、部材を軽量化、薄肉化した場合に構造部材として使えない。
(4) 乾燥収縮量が長さ変化率で５０×１０−６を超えると、収縮により部材にクラックが生じやすい。
【００２０】
高強度モルタルの製造方法は、特に限定されない。例えば、以下の（イ）〜（ハ）の製造方法を採用することができる。
すなわち、（イ）は、セメント、ポゾラン質微粉末、細骨材、減水剤、補強用繊維、収縮低減剤、空気量調整剤および水を個別にミキサーに投入し、混練する方法である。各材料の投入順序は、順不同でよい。（ロ）は、セメント、ポゾラン質微粉末、細骨材および混和剤（粉末タイプのもの、すなわち減水剤、収縮低減剤、空気量調整剤）をプレミックスし、このプレミックス物をミキサーに投入し、その後、水および補強用繊維を加えて混練する方法である。（ハ）は、予めセメントとポゾラン質微粉末とを混合し、モルタル混練時、その混合物をミキサーに投入し、次に細骨材、水、混和剤（減水剤、収縮低減剤、空気量調整剤）および補強用繊維を投入して混練する方法である。
【００２１】
各混合時に使用されるミキサーとしては、ホバートミキサー、オムニミキサーなどのモルタル用ミキサー、パン型強制攪拌式ミキサー、二軸強制ミキサーなどのモルタルまたはコンクリート混練用のミキサーなどを採用することができる。
モルタルの養生方法としては、蒸気養生が採用される。この蒸気養生の前に、封緘養生（前置き養生の一種で、例えば、２０℃で２４時間の養生）を行った方が好ましい。
【００２２】
請求項２に記載の発明は、前記細骨材の粒度が、０．０１〜５．０ｍｍである請求項１に記載の高強度モルタルである。
【００２３】
細骨材の粒度は０．０１〜５．０ｍｍである。０．０１ｍｍ未満では、微粒分が増え、流動性を高めようとした場合、水量が増えるかまたは減水剤の添加量を増やす必要がある。水量が増えると、強度が低下する。また、減水剤の添加量が増えると凝結が遅れる。さらに、微粒分が増えるので、粘性が高まって作業性が低下する。また、５．０ｍｍを超えると流動性が低下し、また狭い空間への充填性が劣る。
【００２４】
細骨材のうち、粗粒部分または粗粒分（粒度が１．２〜５．０ｍｍ）には、結合材との付着性に優れた砕砂と混合したものを採用してもよい。また、細粒部分または細粒分（粒度が０．０１〜１．２ｍｍ）には、粒形が丸みを帯びて流動性に優れる珪砂を混合したものを採用してもよい。これは、粗粒分に強度増進の役割を持たせ、細粒分には流動性向上の役割を持たせるためである。粗粒分には、砕砂のような粒形の角張った骨材（表面が粗面で、結合材との付着性に優れる）を使用する。また、細粒分には、珪砂のように、粒形の丸い骨材を使用する（高流動性に寄与）。例えば、砕砂と硅砂の混合では、粒度１．２〜５ｍｍの砕砂と、粒度０．０１〜１．２ｍｍの硅砂とを併用してもよい。
【００２５】
粗粒分は、強度増進効果を持たせるという理由により、ペーストとの付着性に優れた細骨材を用いることが好ましい。ペーストとの付着性に優れた細骨材とは、表面が粗状の細骨材を意味する。
細粒分は、流動性を高めるため、粒形の良い細骨材を用いることが好ましい。粒形が良いとは、球形に近いほどよいことを意味する。
【００２６】
粗粒部分と細粒部分とからなる細骨材の粒度分布は、最密充填が可能なものとなるようにふるいを選択する。このように粗粒部分は、ペーストとの付着に優れた細骨材を用い、かつ細粒部分としては、粒形のよい細骨材を用いて細骨材の粒度分布を最密充填が可能になるように調整することで、流動性および強度性状を満足させることができる。
細骨材の粒度分布を最密充填を目標とすれば、好ましくはふるいの通過百分率で、５ｍｍふるいの通過率が１００％、２．５ｍｍふるいの通過率が７０〜１００％、１．２ｍｍふるいの通過率が４０〜８０％、０．６ｍｍふるいの通過率が２５〜５０％、０．３ｍｍふるいの通過率が２０〜３５％、０．１５ｍｍふるいの通過率が０〜２０％通過する粒度分布の細骨材を用いるのがよい。
【００２７】
最密充填ができない粒度分布の細骨材を使用した場合には、この発明の所定の性状が得られない。例えば、粗粒分の多い粒度分布の細骨材を用いると、圧縮強度が低下する。また粒度が２．５ｍｍ以下の細粒分の多い粒度分布の細骨材の場合には、流動性が低下し、０打フロー値が２５０ｍｍ以上の流動性を得ようとした場合、高性能ＡＥ減水剤などの減水剤の使用量が増加する。その結果、モルタルに凝結遅延が発生し、蒸気養生の前置き時間が長くなるおそれがある。
【００２８】
細骨材の好ましい配合量は、流動性および強度性状などの観点から、セメント１００重量に対して７５〜１５０重量部である。
【００２９】
請求項３に記載の発明は、前記補強用繊維が、金属繊維およびまたは有機質繊維である請求項１または請求項２に記載の高強度モルタルである。
【００３０】
請求項３に記載の発明によれば、補強用繊維として金属繊維およびまたは有機質繊維を採用することで、養生後の高強度モルタルの曲げ強度が高まるという優れた効果を奏するものである。
【００３１】
補強用繊維は金属繊維だけでもよいし、有機質繊維だけでもよい。または、金属繊維と有機質繊維との混在物でもよい。
金属繊維としては、例えば鋼繊維（炭素鋼繊維、亜鉛めっき鋼繊維、ステンレス鋼繊維など）を採用することができる。有機質繊維としては、例えばアラミド繊維、炭素繊維、ビニロン繊維、ポリプロピレン繊維などを採用することができる。
金属繊維の直径または有機質繊維の直径は限定されない。金属繊維の長さまたは有機質繊維の長さは限定されない。
【００３２】
請求項４に記載の発明は、前記金属繊維は、直径０．０５ｍｍ〜１ｍｍ、長さ２〜２０ｍｍの鋼繊維である請求項３に記載の高強度モルタルである。
【００３３】
請求項４に記載の発明によれば、金属繊維として直径０．０５ｍｍ〜１ｍｍ、長さ２〜２０ｍｍの鋼繊維としたので、混練後の高強度モルタルの流動性を低下させず、曲げ強度を高めることができる。
【００３４】
金属繊維の直径が０．０１ｍｍ未満では、繊維が切れやすく、曲げ強度が低い。また、１ｍｍを超えると、太くなるために繊維の本数が少なくなり、曲げ強度が低下する。
金属繊維の長さが２ｍｍ未満では、曲げ強度増進効果が小さい。また、２０ｍｍを超えると、流動性が低下し、練り混ぜ時にファイバーボールが生じやすくなり、均一な混練物が得られない。
【００３５】
請求項５に記載の発明は、前記有機質繊維は、直径０．０１ｍｍ〜１ｍｍ、長さ２〜２０ｍｍの炭素繊維またはアラミド繊維である請求項３に記載の高強度モルタルである。
【００３６】
請求項５に記載の発明によれば、有機質繊維が直径０．０１ｍｍ〜１ｍｍ、長さ２〜２０ｍｍの炭素繊維またはアラミド繊維であるため、混練後の高強度モルタルの流動性を低下させないで、養生後の高強度モルタルの曲げ強度を高めることができる。
【００３７】
有機質繊維は炭素繊維でもよい。または、アラミド繊維でもよい。
有機質繊維の直径が０．０１ｍｍ未満では、繊維が切れやすく、曲げ強度が低い。また、１ｍｍを超えると、繊維が太くなるために繊維の使用本数が少なくなり、曲げ強度が低下する。
有機質繊維の長さが２ｍｍ未満では、曲げ強度増進効果が小さい。また、２０ｍｍを超えると、流動性が低下し、練り混ぜ時にファイバーボールが生じやすい。
【発明の効果】
【００３８】
この発明によれば、セメント、ポゾラン質微粉末、細骨材、減水剤、補強用繊維、収縮低減剤、空気量調整剤および水を混練し、その特性が、０打フローで表される流動性が２５０ｍｍ以上、蒸気養生後の圧縮強度が１５０Ｎ／ｍｍ２以上、曲げ強度が２０Ｎ／ｍｍ２以上および乾燥収縮量が長さ変化率で５０×１０−６以下となる高強度モルタルを得ることで、養生の前置き時間の短縮が図れ、また特殊な養生条件および専用の養生設備が不要になる。しかも、０打フローが大きく、圧縮強度と曲げ強度に優れ、乾燥収縮量が小さい高強度モルタルを得ることができる。
【００３９】
特に、請求項２に記載の発明によれば、細骨材の粒度を０．０１〜５．０ｍｍとしたので、細骨材の粒度分布は最密充填が可能なものとなり、この発明のさらに高い性状が得られる。
【００４０】
請求項３に記載の発明によれば、補強用繊維として、金属繊維およびまたは有機質繊維を採用したので、養生後の高強度モルタルの曲げ強度を高めることができる。
【００４１】
請求項４に記載の発明によれば、金属繊維として直径０．０１ｍｍ〜１ｍｍ、長さ２〜２０ｍｍの鋼繊維を採用したので、流動性を低下させず、曲げ強度を高めることができる。
【００４２】
請求項５に記載の発明によれば、有機質繊維として、直径０．０１ｍｍ〜１ｍｍ、長さ２〜２０ｍｍの炭素繊維またはアラミド繊維を採用したので、流動性を低下させず、曲げ強度を高めることができる。
【発明を実施するための最良の形態】
【００４３】
以下、この発明の実施例を具体的に説明する。ただし、この発明はこれらに限定されるものではない。
【実施例１】
【００４４】
（１）使用材料
この発明に使用される材料を以下の表１に示す。
表１中、細骨材を構成する珪砂４号の粒度は０．１５〜１．２ｍｍ、珪砂５号の粒度は０．１８６〜０．８５ｍｍ、珪砂６号の粒度は０．０７５〜０．６ｍｍである。
【００４５】
【表１】
2005314120.tif 000002
【００４６】
（２）評価項目および評価方法
ａ）流動性の評価
ＪＩＳ  Ｒ  ５２０１「セメントの物理試験方法」のフロー試験に準じ、０打フローによるフロー値を測定した。
ｂ）圧縮強度
ＪＳＣＥ−Ｇ５０５「円柱供試体を用いたモルタルまたはセメントペーストの圧縮強度試験方法」を採用した。
ｃ）曲げ強度の評価
ＪＩＳ  Ｒ  ５２０１「セメントの物理試験方法」を採用した。
ｄ）乾燥収縮の評価
ＪＩＳ  Ａ  １１２９−１「モルタルおよびコンクリートの長さ変化試験方法−際１部：コンパレータ方法」に準じ、傾斜型マイクロメーター法により測定した。その際、蒸気養生後を基長とした。
【００４７】
（３）モルタル混練方法
容量１００リットルの横二軸強制練りミキサーに粉体と細骨材を投入し、６０秒間空練りする。その後、減水剤、収縮低減剤、空気量調整剤および水をミキサーに投入し、低速で１２０秒間混練する。次に、補強用繊維をミキサーに投入し、９０秒間混練した。混練時間は、合計２７０秒間であった。
（４）供試体の成形
圧縮強度試験では、直径５０ｍｍ、高さ１００ｍｍの円柱供試体を用い、また曲げ強度試験および乾燥収縮試験では、４０×４０×１６０ｍｍの角柱供試体を用いた。
【００４８】
〔試験例１〕
粉体には、あらかじめ混合したセメントとシリカフュームとの混合物を採用した。また減水剤、収縮低減剤、空気量調整剤および水の投入は、減水剤、収縮低減剤および空気量調整剤を含む水により行った。さらに、繊維には鋼繊維を採用して、（３）に示すモルタル混練方法を実施した。ここで、セメント、シリカフューム、細骨材、鋼繊維、減水剤、空気量調整剤および収縮低減剤としては表１中のものを採用し、これらを表２に示す混合割合で用いた。
得られた混練物から、（４）に示す２種類の供試体を成形した。次に、これらの供試体に対して、２０℃、２４時間の封緘養生をそれぞれ施し（前置き時間）、最高温度６０℃で、それぞれ２４時間または４８時間蒸気養生した。蒸気養生後は気中養生した。得られた供試体を、前記（２）に示す評価項目で評価した。その結果を表３に示す。
【００４９】
表３から明らかなように、セメント、ポゾラン質微粉末、細骨材、減水剤、補強用繊維、収縮低減剤、空気量調整剤および水を混練することで得られ、しかも０打フローで表される流動性が２５０ｍｍ以上、蒸気養生後の圧縮強度が１５０Ｎ／ｍｍ２以上、曲げ強度が２０Ｎ／ｍｍ２以上および乾燥収縮量が長さ変化率で５０×１０−６以下である高強度モルタルは、養生時の前置き時間の短縮が図れ、これにより９０℃の蒸気養生ができる特殊な養生条件および専用の養生設備が不要となった。しかも、０打フローは大きく、圧縮強度と曲げ強度に優れ、乾燥収縮量が小さくなった。
【００５０】
【表２】
2005314120.tif 000003
【００５１】
【表３】
2005314120.tif 000004
【実施例２】
【００５２】
〔実施例２〜１３，比較例１〜１９〕
粉体には、あらかじめ混合したセメントとシリカフュームからなる粉体を用いた。また減水剤、収縮低減剤、空気量調整剤および水の投入は、減水剤、収縮低減剤および空気量調整剤を含む水により行った。繊維としては鋼繊維を採用し、これらを前記（３）に示す混練方法により混練した。ここで、セメント、シリカフューム、細骨材、鋼繊維、減水剤、空気量調整剤、収縮低減剤は、表１に示すものを用い、表４および表５に示す混合割合で用いた。得られた混練物を、前記（４）に示す２種類の供試体を成形によって製造した。ついで、これらの供試体に対して２０℃、２４時間の封緘養生を施した後（前置き時間）、最高温度６０℃で４８時間蒸気養生した。蒸気養生後は気中養生した。得られた供試体を、前記（２）に示す評価項目について評価した。その結果を表６および表７に示す。
また、細骨材Ａを採用した場合には、細骨材の粒度分布が最密充填の可能な０．０１〜５．０ｍｍとなる。これにより、高強度モルタルの特性である０打フロー、圧縮強度、曲げ強度および乾燥収縮量は、細密充填とならない細骨材Ｂ，Ｃに比べて高まることが判った。
【００５３】
【表４】
2005314120.tif 000005
【００５４】
【表５】
2005314120.tif 000006
【００５５】
【表６】
2005314120.tif 000007
【００５６】
【表７】
2005314120.tif 000008
【実施例３】
【００５７】
〔試験例１４，１５，比較例２０，２１〕
粉体には、あらかじめ混合したセメントとシリカフュームからなる粉体を用いた。また減水剤、収縮低減剤、空気量調整剤および水の投入は、減水剤、収縮低減剤および空気量調整剤を含む水により行った。繊維としては有機質繊維を採用し、これらを前記（３）に示す混練方法により混練した。ここで、セメント、シリカフューム、細骨材、有機質繊維、減水剤、空気量調整剤、収縮低減剤は、表８に示すものを用い、表９に示す混合割合で用いた。得られた混練物を、前記（４）に示す２種類の供試体を成形によって製造した。ついで、これらの供試体に対して２０℃、２４時間の封緘養生を施した後（前置き時間）、最高温度６０℃で４８時間蒸気養生した。蒸気養生後は気中養生した。得られた供試体を、前記（２）に示す評価項目について評価した。その結果を表１０に示す。
表１０から明らかなように、繊維として有機質繊維を採用した場合でも、実施例１と同じように、養生時の前置き時間の短縮が図れ、９０℃の蒸気養生ができる特殊な養生条件および専用の養生設備が不要となった。しかも、０打フローは大きく、圧縮強度と曲げ強度に優れ、乾燥収縮量が小さくなった。
【００５８】
【表８】
2005314120.tif 000009
【００５９】
【表９】
2005314120.tif 000010
【００６０】
【表１０】
2005314120.tif 000011